"A芳香環を有するポリイソシアナート化合物を含有するポリイソシアナート化合物及びBポリチオール化合物の合計量100質量部に対して、C下記一般式1で表されるベンゾトリアゾール系化合物0.5~5.0質量部とDフェノール類0.5~5.0質量部とを含有する組成物を重合してなるプラスチックレンズ。式中、Y1は水素原子又はハロゲン原子を表し、Y2及びY3は、それぞれ独立に、水素原子、炭素数1~8の炭化水素基、炭素数1~8のアルコキシ基、又は水酸基を表す。前記A成分中に含有される芳香環を有するポリイソシアナート化合物が、4,4’-メチレンビスフェニルビスイソシアナート、2,4’-メチレンビスフェニルビスイソシアナート、及びメチル-1,3-フェニレンジイソシアナートから選ばれる少なくとも1種であることを特徴とする請求項1に記載のプラスチックレンズ。前記Cベンゾトリアゾール系化合物が、2-2’-ヒドロキシ-5’-メチルフェニルベンゾトリアゾールであることを特徴とする請求項1又は2に記載のプラスチックレンズ。前記Dフェノール類が、3-tert-ブチル-4-ヒドロキシ-5-アルキルフェニル基を有するヒンダードフェノール類であることを特徴とする請求項1~3のいずれかに記載のプラスチックレンズ。前記ヒンダードフェノール類が、2,6-ジ-tert-ブチル-p-クレゾールであることを特徴とする請求項4に記載のプラスチックレンズ。しかしながら、特許文献2及び3では、プラスチックレンズの初期の光学特性や光学歪等を防止することを目的としており、プラスチックレンズの耐候性向上については何ら言及されていない。本発明は、耐候性に乏しい、芳香環を有するポリイソシアナート化合物を含有するポリイソシアナート化合物と、ポリチオール化合物とを重付加させてなる、耐候性に優れるプラスチックレンズを提供することを課題とする。本発明者等は鋭意検討を重ねた結果、芳香環を有するポリイソシアナート化合物を含有するポリイソシアナート化合物及びポリチオール化合物の合計量に対し、特定のベンゾトリアゾール系化合物とフェノール類とを特定量含有させた組成物を用いることにより、上記課題を解決しうることを見出した。すなわち本発明は、A芳香環を有するポリイソシアナート化合物を含有するポリイソシアナート化合物及びBポリチオール化合物の合計量100質量部に対して、C下記一般式1で表されるベンゾトリアゾール系化合物0.5~5.0質量部とDフェノール類0.5~5.0質量部とを含有する組成物を重合してなるプラスチックレンズに関する。式中、Y1は水素原子又はハロゲン原子を表し、Y2及びY3は、それぞれ独立に、水素原子、炭素数1~8の炭化水素基、炭素数1~8のアルコキシ基、又は水酸基を表す。本発明により、芳香環を有するポリイソシアナート化合物を含有するポリイソシアナート化合物及びポリチオール化合物を用いても、耐候性に優れるプラスチックレンズを提供することができる。本発明のプラスチックレンズは、眼鏡用レンズ、カメラレンズ、プロジェクターレンズ、望遠鏡レンズ、拡大鏡レンズ等に好適に用いられる。本発明は、A芳香環を有するポリイソシアナート化合物を含有するポリイソシアナート化合物及びBポリチオール化合物の合計量100質量部に対して、C下記一般式1で表されるベンゾトリアゾール系化合物0.5~5.0質量部とDフェノール類0.5~5.0質量部とを含有する組成物を重合してなるプラスチックレンズに関する。以下、組成物中に含有される各成分について説明する。式中、Y1は水素原子又はハロゲン原子を表し、Y2及びY3は、それぞれ独立に、水素原子、炭素数1~8の炭化水素基、炭素数1~8のアルコキシ基、又は水酸基を表す。<A芳香環を有するポリイソシアナート化合物を含有するポリイソシアナート化合物>本発明に用いられるポリイソシアナート化合物は、芳香環を有するポリイソシアナート化合物を必須成分として含有していれば、特に制限なく用いることができる。芳香環を有するポリイソシアナート化合物としては、1,4-フェニレンジイソシアナート、メチル-1,3-フェニレンジイソシアナート、1,3-ビスイソシアナートメチルベンゼン、1,3-ビス2-イソシアナートプロピルベンゼン、4,4’-メチレンビスフェニルビスイソシアナート、2,4’-メチレンビスフェニルビスイソシアナート、1,5-ジイソシアナトナフタレン、3,3’-ジメチル-4,4’-ビフェニリレンビスイソシアナート等のポリイソシアナート化合物が挙げられる。上記の芳香環を有するポリイソシアナート化合物において、比較的屈折率が高いポリイソシアナート化合物を選択することにより、高屈折率のプラスチックレンズを容易に得ることができる。上記観点から、芳香環を有するポリイソシアナート化合物としては、4,4’-メチレンビスフェニルビスイソシアナート、2,4’-メチレンビスフェニルビスイソシアナート、及びメチル-1,3-フェニレンジイソシアナートから選ばれる少なくとも1種を用いることが好ましい。これらの芳香環を有するポリイソシアナート化合物は、単独で用いてもよく、2種以上を組み合わせて用いてもよい。さらに、芳香環を有するポリイソシアナート化合物と、脂肪族ポリイソシアナート化合物もしくは脂環を有するポリイソシアナート化合物とを組み合わせて用いても良い。また、本発明に用いられるA成分として、芳香環を有しないポリイソシアナート化合物を組み合わせて用いてもよい。芳香環を有しないポリイソシアナート化合物としては、例えば、脂肪族ポリイソシアナート化合物、又は脂環を有するポリイソシアナート化合物等が挙げられる。脂肪族ポリイソシアナート化合物としては、1,6-ヘキサメチレンジイソシアナート等が挙げられる。これらの芳香環を有しないポリイソシアナート化合物は、芳香環を有しないポリイソシアナート化合物と組み合わせることにより、1種又は2種以上を用いても良い。本発明に用いられるAポリイソシアナート化合物全量における、芳香環を有するポリイソシアナート化合物の割合は、得られるプラスチックレンズの屈折率等に応じて適宜選択することができる。<Bポリチオール化合物>本発明に用いられるBポリチオール化合物としては、1,2-エタンジチオール、1,1-プロパンジチオール、1,2-プロパンジチオール、1,3-プロパンジチオール、2,2-プロパンジチオール、1,6-ヘキサンジチオール、1,2,3-プロパントリチオール、1,1-シクロヘキサンジチオール、1,2-シクロヘキサンジチオール、2,2-ジメチルプロパン-1,3-ジチオール、3,4-ジメトキシブタン-1,2-ジチオール、2-メチルシクロヘキサン-2,3-ジチオール、1,1-ビスメルカプトメチルシクロヘキサン、2,3-ジメルカプト-1-プロパノール、エチレングリコールビス2-メルカプトアセテート、エチレングリコールビス3-メルカプトプロピオネート、ジエチレングリコールビス2-メルカプトアセテート、ジエチレングリコールビス3-メルカプトプロピオネート、1,2-ジメルカプトプロピルメチルエーテル、2,3-ジメルカプトプロピルメチルエーテル、2,2-ビスメルカプトメチル-1,3-プロパンジチオール、ビス2-メルカプトエチルエーテル、ビス2-メルカプトエチルスルフィド、ビス2-メルカプトエチルジスルフィド、トリメチロールプロパンビス2-メルカプトアセテート、トリメチロールプロパンビス3-メルカプトプロピオネート、ペンタエリスリトールテトラキス2-メルカプトアセテート、ペンタエリスリトールテトラキス3-メルカプトプロピオネート、2,5-ビスメルカプトメチル-1,4-ジチアン、ビス[2-メルカプトエチルチオ]-3-メルカプトプロパン、4,7-ビスメルカプトメチル-3,6,9-トリチアウンデカン-1,11-ジチオール、4,8-ビスメルカプトメチル-3,6,9-トリチアウンデカン-1,11-ジチオール、5,7-ビスメルカプトメチル-3,6,9-トリチアウンデカン-1,11-ジチオール等の脂肪族又は脂環を有するポリチオール化合物や、1,2-ジメルカプトベンゼン、1,3-ジメルカプトベンゼン、1,4-ジメルカプトベンゼン、1,2-ビスメルカプトメチルベンゼン、1,3-ビスメルカプトメチルベンゼン、1,4-ビスメルカプトメチルベンゼン、1,2-ビスメルカプトエチルベンゼン、1,3-ビスメルカプトエチルベンゼン、1,4-ビスメルカプトエチルベンゼン、1,2,3-トリメルカプトベンゼン、1,2,4-トリメルカプトベンゼン、1,3,5-トリメルカプトベンゼン、1,2,3-トリスメルカプトメチルベンゼン、1,2,4-トリスメルカプトメチルベンゼン、1,3,5-トリスメルカプトメチルベンゼン、1,2,3-トリスメルカプトエチルベンゼン、1,2,4-トリスメルカプトエチルベンゼン、1,3,5-トリスメルカプトエチルベンゼン、2,2’-ジメルカプトビフェニル、4,4’-ジメルカプトビフェニル、4,4’-ジメルカプトビベンジル、2,5-トルエンジチオール、3,4-トルエンジチオール、1,4-ナフタレンジチオール、1,5-ナフタレンジチオール、2,6-ナフタレンジチオール、2,7-ナフタレンジチオール、2,4-ジメチルベンゼン-1,3-ジチオール、4,5-ジメチルベンゼン-1,3-ジチオール、9,10-アントラセンジメタンチオール、1,3-ジp-メトキシフェニルプロパン-2,2-ジチオール、1,3-ジフェニルプロパン-2,2-ジチオール、フェニルメタン-1,1-ジチオール、2,4-ジp-メルカプトフェニルペンタン等の芳香族ポリチオールが挙げられる。上記のうち、耐熱性及び得られるプラスチックレンズの外観性の観点から、ビス2-メルカプトエチルエーテル、ビス2-メルカプトエチルスルフィド、2,5-ビスメルカプトメチル-1,4-ジチアン、トリメチロールプロパンビス2-メルカプトアセテート、トリメチロールプロパンビス3-メルカプトプロピオネート、ペンタエリスリトールテトラキス2-メルカプトアセテート、ペンタエリスリトールテトラキス3-メルカプトプロピオネート、ビス[2-メルカプトエチルチオ]-3-メルカプトプロパン、4,7-ビスメルカプトメチル-3,6,9-トリチアウンデカン-1,11-ジチオール、4,8-ビスメルカプトメチル-3,6,9-トリチアウンデカン-1,11-ジチオール、5,7-ビスメルカプトメチル-3,6,9-トリチアウンデカン-1,11-ジチオールが好ましい。これらのポリチオール化合物は単独で用いてもよく、2種以上を組み合わせて用いてもよい。A芳香環を有するポリイソシアナート化合物を含有するポリイソシアナート化合物及びBポリチオール化合物の配合割合は、A成分中のNCO基とB成分中のSH基とのモル比NCO基/SH基が0.5~2.0の範囲であることが好ましく、0.95~1.05の範囲であることがより好ましい。上記NCO基/SH基のモル比が1.0に近いほど、A成分とB成分との重合反応において未反応のNCO基及びSH基の残存率が低くなり、未反応基の少ないプラスチックレンズが得られるため好ましい。<Cベンゾトリアゾール系化合物>本発明のプラスチックレンズに用いられる組成物には、得られるプラスチックレンズの耐候性向上の観点から、C下記一般式1で表されるベンゾトリアゾール系化合物を必須成分として含有する。式中、Y1は水素原子又はハロゲン原子を表し、Y2及びY3は、それぞれ独立に、水素原子、炭素数1~8の炭化水素基、炭素数1~8のアルコキシ基、又は水酸基を表す。一般式1中、Y1は水素原子又は塩素原子であることが好ましく、Y2はメチル基、tert-ブチル基、tert-アミル基、tert-オクチル基、メトキシ基、エトキシ基、プロポキシ基、ブトキシ基、又はオクトキシ基であることが望ましく、Y3は水素又はtert-ブチル基又はtert-アミル基であることが望ましい。上記一般式1で表されるベンゾトリアゾール系化合物としては、例えば、2-2’-ヒドロキシ-5’-メチルフェニルベンゾトリアゾール、2-2’-ヒドロキシ-4’-エトキシフェニルベンゾトリアゾール、2-2’-ヒドロキシ-5’-tert-ブチルフェニルベンゾトリアゾール、2-2’-ヒドロキシ-5’-tert-オクチルフェニルベンゾトリアゾール、2-2’-ヒドロキシ-3’,5’-ジ-tert-ブチルフェニルベンゾトリアゾール、2-2’-ヒドロキシ-3’,5’-ジ-tert-アミルフェニルベンゾトリアゾール、2-2’-ヒドロキシ-4’-オクチルオキシフェニルベンゾトリアゾール、2-2’-ヒドロキシ-3’,5’-ビスジメチルベンジルフェニルベンゾトリアゾール、2-2’-ヒドロキシ-3’-tert-ブチル-5’-メチルフェニル-5-クロロベンゾトリアゾール、2-2’-ヒドロキシ-3’,5’-ジ-tert-ブチルフェニル-5-クロロベンゾトリアゾール、2-2’-ヒドロキシ-3’-ドデシル-5’-メチルフェニルベンゾトリアゾール、2-{2’-ヒドロキシ-3’-ジメチルベンジル-5’-1,1,3,3-テトラメチルフェニル}ベンゾトリアゾール等が挙げられる。これらのベンゾトリアゾール系化合物は、単独で用いてもよく、2種以上を組み合わせて用いてもよい。上記のうち、組成物中のA及びB成分への溶解性、及び外観性の観点から、2-2’-ヒドロキシフェニル-5’-メチルフェニルベンゾトリアゾールを用いることが好ましい。上記Cベンゾトリアゾール系化合物の含有量は、組成物中に含有されるA芳香環を有するポリイソシアナート化合物及びBポリチオール化合物の合計量100質量部に対して、0.5~5.0質量部であり、好ましくは1.0~1.5質量部である。C成分の含有量が0.5質量部未満であると、得られるプラスチックレンズは十分な耐候性が得られず、また5.0質量部を超えると組成物が白濁するか、著しく着色する場合がある。<Dフェノール類>本発明のプラスチックレンズに用いられる組成物において、前記C成分とDフェノール類とを必須成分とし、これらを併用することで、プラスチックレンズに十分な耐候性を付与することができる。本発明に用いられるフェノール類としては、フェノール、クレゾール、エチルフェノール、イソプロピルフェノール、tert-ブチルフェノール、ヘキシルフェノール、シクロヘキシルフェノール、2-メトキシフェノール、4-メトキシフェノール、2,6-ジメチル-p-クレゾール、2,6-ジエチル-p-クレゾール、2,6-ジ-n-プロピル-p-クレゾール、2,6-ジイソプロピル-p-クレゾール、2,6-ジ-n-ブチル-p-クレゾール、2,6-ジイソブチル-p-クレゾール、4-アリル-2-メトキシフェノール、24-ビス[オクチルチオメチル]-o-クレゾール等の置換フェノール類、ヒンダードフェノール類、カテコール、レゾルシン、ヒドロキノン、tert-ブチルカテコール、ピロガロール等の多価フェノール類、ビフェノール、ジメチルビフェノール等のビフェノール類、ビスフェノールA、ビスフェノールF、ビスフェノールS、メチレン-ビスメチル-tert-ブチルフェノール、チオ-ビスメチル-tert-ブチルフェノール等のビスフェノール類、ナフトール、ジヒドロキシナフタレン等のナフトール類や、これらのハロゲン置換体等が挙げられる。上記のうち、得られるプラスチックレンズの外観性の観点から、Dフェノール類が、3-tert-ブチル-4-ヒドロキシ-5-アルキルフェニル基を有するヒンダードフェノール類であることが好ましい。なお、上記アルキル基はメチル基又はtert-ブチル基であることが好ましい。上記の3-tert-ブチル-4-ヒドロキシ-5-アルキルフェニル基を有するヒンダードフェノール類としては、例えば3,5-ジ-tert-ブチル-4-ヒドロキシフェニルメタン2,6-ジ-tert-ブチル-p-クレゾール、1,6-ヘキサメチレン-ビス[3-3,5-ジ-tert-ブチル-4-ヒドロキシフェニルプロピオネート]、24-ビスオクチルチオ-6-4-ヒドロキシ-3,5-ジ-tert-ブチルアミノ-1,3,5-トリアジン、ペンタエリスリトールテトラキス[3-3,5-ジ-tert-ブチル-4-ヒドロキシフェニルプロピオナート]、トリエチレングリコール-ビス[3-3-tert-ブチル-5-メチル-4-ヒドロキシフェニルプロピオネート]、2,2-チオ-ジエチレン-ビス[3-3,5-ジ-tert-ブチル-4-ヒドロキシフェニルプロピオネート]、オクタデシル-3-3,5-ジ-tert-ブチル-4-ヒドロキシフェニルプロピオネート、N-N-ヘキサメチレンビス3,5-ジ-tert-ブチル-4-ヒドロキシ-ヒドロシンナムアミド、3,5-ジ-tert-ブチル-4-ヒドロキシベンジルホスフォネートジエチルエステル、1,3,5-トリメチル-246-トリス3,5-ジ-tert-ブチル-4-ヒドロキシベンジルベンゼン、トリス3,5-ジ-tert-ブチル-4-ヒドロキシベンジルイソシアヌレート、イソオクチル-3-3,5-ジ-tert-ブチル-4-ヒドロキシフェニルプロピオネート等が挙げられる。上記のうち、組成物中のA及びB成分への溶解性、及び、得られるプラスチックレンズの外観性の観点から、3,5-ジ-tert-ブチル-4-ヒドロキシフェニルメタン2,6-ジ-tert-ブチル-p-クレゾールを用いることが好ましい。これらのフェノール類は単独で用いてもよく、2種以上を組み合わせて用いてもよい。上記Dフェノール類の含有量は、組成物中に含有されるA芳香環を有するポリイソシアナート化合物及びBポリチオール化合物の合計量100質量部に対して、0.5~5.0質量部であり、好ましくは1.0~1.5質量部である。D成分の含有量が0.5質量部未満であると、得られるプラスチックレンズは十分な耐候性が得られず、また5.0質量部を超えると、得られるプラスチックレンズの外観性を損なうか、もしくは組成物中へのDフェノール類の溶解性等の問題を生じる場合がある。組成物中の上記C成分及びD成分の合計量は、外観性、溶解性、及び得られるプラスチックレンズの耐候性の観点から、A成分及びB成分の合計量100質量部に対し1.0~10.0質量部の範囲であり、1.5~5.0質量部の範囲であることが好ましい。また、上記C成分とD成分の配合比は、外観性、溶解性、及び得られるプラスチックレンズの耐候性の観点から、1:9~9:1であることが好ましく、3:7~7:3であることがより好ましい。<その他の成分>上記A~D成分を含有する組成物は、必要に応じて、重合触媒、離型剤、架橋剤、光安定剤、着色防止剤、染料、粘度調整剤、重合調整剤等を含有していてもよい。重合触媒としては、有機錫化合物が好ましく、例えば、ジブチル錫ジアセテ-ト、ジブチル錫ジラウレ-ト、ジブチル錫ジクロライド、ジメチル錫ジクロライド、モノメチル錫トリクロライド、トリメチル錫クロライド、トリブチル錫クロライド、トリブチル錫フロライド、ジメチル錫ジブロマイド等が挙げられる。これらの重合触媒は、単独で用いてもよく、2種以上を組み合わせて用いてもよい。重合触媒の配合割合は、A及びB成分の重合速度の観点から、A及びB成分の合計量100質量部に対し、0.001~1質量部であることが好ましい。離型剤としては、例えば酸性リン酸エステル類を内部添加する方法を用いることができ、イソプロピルアシッドホスフェート、ジイソプロピルアシッドホスフェート、ブチルアシッドホスフェート、ジブチルアシッドホスフェート、ブトキシエチルアシッドホスフェート、ジブトキシエチルアシッドホスフェート、ヘキシルアシッドホスフェート、ジヘキシルアシッドホスフェート、オクチルアシッドホスフェート、ジオクチルアシッドホスフェート、2-エチルヘキシルアシッドホスフェート、ジ2-エチルヘキシルアシッドホスフェート、ノニルアシッドホスフェート、ジノニルアシッドホスフェート、デシルアシッドホスフェート、ジデシルアシッドホスフェート、ドデシルアシッドホスフェート、ジドデシルアシッドホスフェート、トリデシルアシッドホスフェート、ジトリデシルアシッドホスフェート、テトラデシルアシッドホスフェート、ジテトラデシルアシッドホスフェート、ヘキサデシルアシッドホスフェート、ジヘキサデシルアシッドホスフェート、ステアリルアシッドホスフェート、ジテアリルアシッドホスフェート、フェニルアシッドホスフェート、ジフェニルアシッドホスフェート、プロピルフェニルアシッドホスフェート、ジプロピルフェニルアシッドホスフェート、ブチルフェニルアシッドホスフェート、ジブチルフェニルアシッドホスフェート等のリン酸エステル、リン酸ジエステル化合物を用いることができる。これらの離型剤はポリウレタンの反応触媒作用を併せ持つものがあるため、芳香環を有するイソシアナート化合物及びポリチオール化合物の反応速度と離型作用、並びに組成物の透明性を考慮して選択する必要がある。離型剤は単独で用いてもよく、2種以上を組み合わせて用いてもよい。離型剤の配合割合は、離型作用、外観性、及び触媒作用の観点から、A及びB成分の合計量100質量部に対し、0.01~1.00質量部であることが好ましい。[プラスチックレンズ]本発明のプラスチックレンズは、必須成分として上記A~D成分を含有する組成物を重合してなる。組成物中の各成分の混合順序や混合方法は、各成分を均一に混合することができれば特に限定されず、公知の方法で行うことができる。組成物の重合は公知の方法で行えばよいが、プラスチックレンズの作製という観点から、注型重合を用いることが好ましい。注型重合は、例えば、上記A~D成分、及び、必要に応じて添加されるその他の成分を混合して組成物を調製し、ガラス又は金属製のモールドと樹脂製のガスケットとを組み合わせたモールド型に注入し、加熱して重合を行う。重合条件は使用するA及びB成分の種類によって異なるが、例えば、重合温度は0~150°C、重合時間は0.5~72時間である。以上のようにして得られたプラスチックレンズは、優れた耐候性を有しており、例えば、眼鏡用レンズ、カメラレンズ、プロジェクターレンズ、望遠鏡レンズ、拡大鏡レンズ等として有用である。なお、プラスチックレンズの耐候性は、実施例に記載の方法で評価することができる。以下、実施例により本発明をさらに詳細に説明するが、本発明はこれらの実施例に限定されるものではない。なお、プラスチックレンズの諸物性は、以下に示す方法により評価した。[実施例1~5及び比較例1~5]1重合前の組成物の外観評価透明性実施例及び比較例に記載の組成物を調合し、重合前のモノマー外観を比色管50ml用に50ml入れ、暗室、蛍光下にて透明性を評価した。組成物中の各成分が相溶し、透明なものを合格、組成物中にくもりや濁りがあるものや、C及び/又はD成分等の不溶解分があるものを不合格とした。2プラスチックレンズの外観透明性実施例及び比較例に記載の方法で作製したプラスチックレンズの外観を目視観察し、曇りが見られないものを合格、曇りが見られるものを不合格評価とした。3プラスチックレンズの外観初期着色実施例及び比較例に記載の方法で作製したD-000のプラスチックレンズct2.0mmにおいて、株式会社村上色彩技術研究所製DOT-3CにてX、Y、Zを測定し、YI値を算出した。4プラスチックレンズの耐候性評価実施例及び比較例に記載の方法で作製したD-000のプラスチックレンズct2.0mmに対し、SUGA試験機キセノンウェザーメータにて72時間照射を行った後、株式会社村上色彩技術研究所製DOT-3CにてX、Y、Zを測定し、YI値を算出した。照射後のYI値から照射前のYI値を差し引いてΔYI値を求め、このΔYI値が小さいものほど耐候性が良好であると評価した。実施例1300mlナス型フラスコに、A芳香環を有するポリイソシアナート化合物であるA14,4’-メチレンビスフェニルビスイソシアナートMDI39.88gと、芳香環を有しないポリイソシアナート化合物であるA2ヘキサメチレンジイソシアナート11.49gを仕込み、Cベンゾトリアゾール系化合物としてC12-2’-ヒドロキシ-5’-メチルフェニルベンゾトリアゾール1.50g、Dフェノール類としてD13,5-ジ-tert-ブチル-4-ヒドロキシフェニルメタン2,6-ジ-tert-ブチル-p-クレゾール1.50g、離型剤としてブトキシエチルアシッドホスフェートとジブトキシエチルアシッドホスフェートの5:5質量比の混合物を0.10g、重合触媒として、ジメチル錫ジクロライド0.10gを添加し、窒素雰囲気下にて50°Cで10分間撹拌し溶解させた。次に、Bポリチオール化合物としてB12,5-ジメルカプトメチル-1,4-ジチアンを31.40g、及びB2ペンタエリスリトールテトラキス2-メルカプトアセテートを17.23g配合し、30°Cまで降温した後、0.5kPaで20分間減圧撹拌を行い、組成物1を調製した。この組成物1を1.0μmのポリテトラフルオロエチレンメンブランフィルターを用いて濾過した。これを中心厚2.0mmのD-000のレンズ型に注入し、初期温度30°Cから最終温度120°Cの温度プログラムにて24時間注型重合を行い、プラスチックレンズを作製した。評価結果を表1に示す。実施例2C12-2’-ヒドロキシ-5’-メチルフェニルベンゾトリアゾールの添加量を2.5gとしたこと以外は、実施例1と同様の方法でプラスチックレンズを作製した。評価結果を表1に示す。実施例3C12-2’-ヒドロキシ-5’-メチルフェニルベンゾトリアゾールの添加量を0.5gとしたこと以外は、実施例1と同様の方法でプラスチックレンズを作製した。評価結果を表1に示す。実施例4D12,6-ジ-tert-ブチル-p-クレゾールの添加量を2.5gとしたこと以外は、実施例1と同様の方法でプラスチックレンズを作製した。評価結果を表1に示す。実施例5D12,6-ジ-tert-ブチル-p-クレゾールの添加量を0.5gとしたこと以外は、実施例1と同様の方法でプラスチックレンズを作製した。評価結果を表1に示す。比較例1C12-2’-ヒドロキシ-5’-メチルフェニルベンゾトリアゾール及びD12,6-ジ-tert-ブチル-p-クレゾールを添加しなかったこと以外は、実施例1と同様の方法でプラスチックレンズを作製した。評価結果を表1に示す。比較例2C12-2’-ヒドロキシ-5’-メチルフェニルベンゾトリアゾールを添加しなかったこと以外は、実施例1と同様の方法でプラスチックレンズを作製した。評価結果を表1に示す。比較例3D12,6-ジ-tert-ブチル-p-クレゾールを添加しなかったこと以外は、実施例1と同様の方法でプラスチックレンズを作製した。評価結果を表1に示す。比較例4C12-2’-ヒドロキシ-5’-メチルフェニルベンゾトリアゾールの添加量を0.4g、D12,6-ジ-tert-ブチル-p-クレゾールの添加量を0.4gとしたこと以外は、実施例1と同様の方法でプラスチックレンズを作製した。評価結果を表1に示す。比較例5C12-2’-ヒドロキシ-5’-メチルフェニルベンゾトリアゾールの添加量を5.5g、D12,6-ジ-tert-ブチル-p-クレゾールの添加量を5.5gとしたこと以外は、実施例1と同様の方法でプラスチックレンズを作製した。評価結果を表1に示す。なお、比較例5では、組成物中にC1成分を完全に溶解させることができなかった。表1より、実施例1~5で得られたプラスチックレンズは、C及び/又はD成分を含有しない比較例1~3、C及びD成分の含有量が本願発明の範囲外である比較例4で得られたプラスチックレンズに比べ、優れた外観性及び耐候性を有する。"